(57)【特許請求の範囲】
【請求項１】
ポリプロピレン系樹脂を主体とし２軸延伸された基層と、少なくとも一方の表面に形成されたポリオレフィン系樹脂を主体とするヒートシール層とを有する２層以上の積層体からなる包装用フィルムであって、ヒートシール層表面が防曇性を有し、かつ、ヒートシール層に、アクリル酸系モノマー、メタアクリル酸系モノマー及びスチレン系モノマーから選ばれた１種又は２種以上のモノマー成分から形成されてなる平均粒径が０．１〜５．０μｍの小粒径及び３．５〜７．０μｍの大粒径の粒径の異なる有機ポリマー微粒子と平均粒径が０．１〜５．０μｍの小粒径の無機質微粒子からなる不活性微粒子とをヒートシール層を形成する樹脂１００重量部あたり、下記式（１）及び式（２）を満たす量含有することを特徴とする包装用フィルム。
０．５０≦Ｃ１／Ｃ２≦３．００      （１）
０．２０≦Ｃ１＋Ｃ２≦０．５０      （２）
Ｃ１：平均粒径が３．５〜７．０μｍの有機ポリマー微粒子の量（重量部）
Ｃ２：平均粒径が０．１〜５．０μｍの不活性微粒子の量（重量部）
【請求項２】
少なくとも基層及びヒートシール層に防曇剤が存在することを特徴とする請求項１記載の包装用フィルム。
【請求項３】
少なくとも基層及びヒートシール層が２軸延伸されてなることを特徴とする請求項１又は２記載の包装用フィルム。
【請求項４】
生鮮品包装に用いられることを特徴とする請求項１、２又は３記載の包装用フィルム。
【請求項５】
自動包装機に用いられることを特徴とする請求項１、２、３又は４記載の包装用フィルム。
【請求項６】
請求項１、２、３、４又は５記載の包装用フィルムを用いてなることを特徴とする包装体。
【発明の詳細な説明】
【０００１】
【発明の属する技術分野】
本発明は、包装用フィルム及び包装体に関し、特に、防曇性を有し、かつ、滑り性、耐ブロッキング性及び透明性が改良された野菜、根菜、果実、草花、花木、きのこ類、魚、肉など高い鮮度が要求される植物又は動物類からなる生鮮品（以下、本明細書ではこれらを生鮮品と称する）を包装するのに適したフィルム及び包装体、即ち、防曇性を有し、かつ、滑り性、耐ブロッキング性及び透明性が改良された包装用フィルム及び包装体に関するものである。
【０００２】
【従来の技術】
従来から、各種の包装材料などに用いるポリオレフィン系フィルムの滑り性及び耐ブロッキング性を向上させる方法が知られており、例えば、特公昭５２−１６１３４号公報及び特開平３−９９３８号公報には、ポリオレフィンにゼオライト粉末・球状シリカなどの無機質微粒子を添加したポリオレフィン系フィルムが開示されている。
【０００３】
【発明が解決しようとする課題】
上記従来のポリオレフィン系フィルムはフィルムの滑り性及び耐ブロッキング性は向上されるが、フィルムの透明性及び耐スクラッチ性に劣るという問題がある。また、ポリオレフィンに対し、無機質微粒子と有機ポリマー微粒子とを併用添加する方法が知られている。この方法により、一般の用途に供するポリオレフィン系フィルムを製造したときは滑り性・耐ブロッキング性は向上し、巻き特性も十分なフィルムを得ることができる。しかしながら、防曇性フィルムを製造したときはフィルム表面に防曇剤が存在するので、耐ブロッキング性が十分発揮されないという問題がある。
【０００４】
本発明は、包装用フィルム及び包装体として、特に、生鮮品の包装において、優れた防曇性を有するとともに、優れた滑り性、耐ブロッキング性及び透明性を有する包装用フィルム及び包装体を提供することを目的とする。
【０００５】
【課題を解決するための手段】
上記目的を達成するため、本発明の包装用フィルムは、ポリプロピレン系樹脂を主体とし２軸延伸された基層と、少なくとも一方の表面に形成されたポリオレフィン系樹脂を主体とするヒートシール層とを有する２層以上の積層体からなる包装用フィルムであって、ヒートシール層表面が防曇性を有し、かつ、ヒートシール層に、アクリル酸系モノマー、メタアクリル酸系モノマー及びスチレン系モノマーから選ばれた１種又は２種以上のモノマー成分から形成されてなる平均粒径が０．１〜５．０μｍの小粒径及び３．５〜７．０μｍの大粒径の粒径の異なる有機ポリマー微粒子と平均粒径が０．１〜５．０μｍの小粒径の無機質微粒子からなる不活性微粒子とをヒートシール層を形成する樹脂１００重量部あたり、下記式（１）及び式（２）を満たす量含有することを特徴とする包装用フィルム。
０．５０≦Ｃ１／Ｃ２≦３．００      （１）
０．２０≦Ｃ１＋Ｃ２≦０．５０      （２）
Ｃ１：平均粒径が３．５〜７．０μｍの有機ポリマー微粒子の量（重量部）
Ｃ２：平均粒径が０．１〜５．０μｍの不活性微粒子の量（重量部）
【０００６】
この場合において、包装用フィルムを、少なくとも基層及びヒートシール層に防曇剤が存在するフィルムとすることができる。
【０００７】
また、この場合において、包装用フィルムの少なくとも基層及びヒートシール層が２軸延伸されてなるものであることができる。
【０００８】
また、この場合において、包装用フィルムが生鮮品包装に用いるものであることができる。
【０００９】
また、この場合において、包装用フィルムが自動包装機に用いるものであることができる。
【００１０】
さらにまた、本発明の包装体は、前記包装用フィルムを用いて形成したものであることを特徴とする。
【００１１】
上記の構成からなる本発明の包装用フィルム及び包装体は、優れた防曇性を有するとともに、優れた滑り性、耐ブロッキング性及び透明性を有する。
【００１２】
【発明の実施の形態】
以下、本発明の包装用フィルム及び包装体の実施の形態を説明する。
【００１３】
本発明の包装用フィルムは、ポリプロピレン系樹脂を主体とし２軸延伸された基層と、基層の少なくとも一方の表面に形成されたポリオレフィン系樹脂を主体とするヒートシール層とを有する２層以上の積層体から形成されている。
【００１４】
このような包装用フィルムは、共押出し法あるいはインラインラミネート法などによって製造するのが好ましいが製造方法自体は本発明のフィルム及び包装体を限定するものではない。また、本発明を構成する包装用フィルムの基層は２軸延伸されている必要があるが、少なくとも一方の表面に形成するヒートシール層は未延伸、１軸延伸、２軸延伸のいずれの状態であってもよい。
【００１５】
ここで、本発明における包装用フィルムの基層を形成するのに適したポリプロピレン系樹脂としては、アイソタクチックポリプロピレンのほか、プロピレン・エチレン共重合体、プロピレン・ブテン−１共重合体、プロピレン・エチレン・ブテン−１共重合体、プロピレン・ペンテン共重合体などの１種又は２種以上を用いる。また、さらに他のポリオレフィン系樹脂、例えば、エチレン・ブテン−１共重合体、エチレン・プロピレン・ブテン−１共重合体、エチレン・アクリル酸共重合体、エチレン・アクリル酸共重合体を金属イオンにより架橋したアイオノマー、ポリブテン−１、ブテン・エチレン共重合体などを混合して用いてもよく、さらに、ポリエステル系樹脂、ポリアミド系樹脂、ポリカーボネート系樹脂などをフィルムの特性を害さない範囲で混合して用いることもできる。また、紫外線吸収剤、酸化防止剤・静電防止剤などを任意に配合することができる。
【００１６】
また、本発明における包装用フィルムのヒートシール層を形成するのに適したポリオレフィン系樹脂としては、基層を形成するポリプロピレン系樹脂の融点より低い融点を有するポリオレフィン系樹脂からなり、例えば、エチレン・ブテン−１共重合体、エチレン・プロピレン・ブテン−１共重合体、エチレン・アクリル酸共重合体、エチレン・アクリル酸共重合体を金属イオンにより架橋したアイオノマー、ポリプロピレン、ポリブテン−１、ブテン・エチレン共重合体、プロピレン・エチレン共重合体、プロピレン・ブテン−１共重合体、プロピレン・エチレン・ブテン−１共重合体、プロピレン・ペンテン共重合体などの１種又は２種以上を用い、さらに、ポリエステル系樹脂、ポリアミド系樹脂、ポリカーボネート系樹脂などをフィルムの特性を害さない範囲で混合して用いることもできる。また、紫外線吸収剤、酸化防止剤、静電防止剤などを任意に配合することができる。
【００１７】
本発明の包装用フィルムのヒートシール層には、平均粒子径０．１〜７．０μｍの有機ポリマー微粒子と平均粒子径０．１〜５．０μｍの不活性微粒子とを、ヒートシール層を形成する樹脂１００重量部あたり前者をＣ１重量部、後者をＣ２重量部として式（１）、式（２）
０．１０≦Ｃ１／Ｃ２≦５．００      （１）
０．１５≦Ｃ１＋Ｃ２≦１．００      （２）
を満たす量含有することが必要である。
【００１８】
式（１）の値が０．１０未満であれば、フィルムの防曇性が十分でなく、５．００を越えると溶断シール強度が低くなり、式（２）の値が０．１５未満であればフィルムの滑り性及び耐ブロッキング性が悪く、１．００を越えると透明性が低いものとなる。
【００１９】
また、好ましいのは、上記有機ポリマー微粒子と上記不活性微粒子とを、ヒートシール層を形成する樹脂１００重量部あたり前者をＣ１重量部、後者をＣ２重量部として式（３）、式（４）
０．５０≦Ｃ１／Ｃ２≦３．００      （３）
０．２０≦Ｃ１＋Ｃ２≦０．５０      （４）
を満たす量含有することである。
【００２０】
本発明に用いる有機ポリマー微粒子は、前記ポリオレフィン系樹脂の溶融成形温度においては溶融せず、かつ、耐熱性を有する有機ポリマーからなる微粒子であれば特に限定されない。該微粒子を形成するポリマーは、付加重合法、重縮合法又は重付加反応法の任意の方法により得ることができる。さらに、この微粒子を形成する有機ポリマーは、非架橋タイプ又は架橋タイプのいずれでもよいが、耐熱性を有する点から架橋タイプの有機ポリマー微粒子であるのが好ましい。
【００２１】
本発明においては、上記有機ポリマー微粒子は、アクリル酸系モノマー、メタアクリル酸系モノマー及び／又はスチレン系モノマーを含むモノマー成分から形成されるポリマーであることが好ましい。
【００２２】
このようなポリマーには、アクリル系モノマー、メタアクリル系モノマー又はスチレン系モノマーからなるホモポリマー、アクリル系モノマー、メタアクリル系モノマー又はスチレン系モノマーを含むコポリマー、アクリル系モノマー、メタアクリル系モノマーとスチレン系モノマーとのコポリマーなどが挙げられる。特に、透明性、滑り性、耐熱性のバランスを向上させる点から、架橋タイプのアクリル系−メタアクリル系−スチレン系コポリマーを用いることが好ましい。なお、有機ポリマー微粒子のポリマー組成は、同種又は異種のいずれでもよい。
【００２３】
上記アクリル系モノマー、メタアクリル系モノマーの例には、アクリル酸、アクリル酸メチル、アクリル酸エチル、アクリル酸ブチルなどのアクリル酸又はそのエステル誘導体、あるいはメタクリル酸、メタクリル酸メチル、メタクリル酸エチル、メタクリル酸ブチルなどのメタクリル酸又はそのエステル誘導体などが挙げられる。特に、アクリル酸エステル、メタアクリル酸エステルを用いることが好ましい。これらのモノマーは、１種又はそれ以上用いることができる。さらに、少量であれば、アクリル酸又はメタアクリル酸の金属塩、アミド誘導体、ヒドロキシルエチルエステル又はジメチルアミノエチルエステルなどの構造のエステル誘導体などを用いることができる。
【００２４】
上記スチレン系モノマーの例には、スチレン、メチルスチレン、α−メチルスチレンなどのスチレン又はその誘導体が挙げられる。特に、スチレンモノマーを用いることが好ましい。さらに、全モノマー成分の２０重量％以下であれば、酢酸ビニル、塩化ビニル、塩化ビニリデン、アクリロニトリル、メタアクリロニトリルなどの重合性のビニルモノマーが共重合されていてもよい。
【００２５】
このようなポリマーの架橋方法には、ジビニルベンゼン、エチレングリコールのジアクリル酸エステル又はジメタクリル酸エステルなどの多官能性モノマーを、有機ポリマー微粒子調製時に混合して共重合させるか又はポリマー生成後に後架橋させるなどの手段が挙げられるが、特にこれらに限定されない。
【００２６】
上記ポリマーを微粒子化する方法もまた、特に限定されない。しかし、経済性の点から、乳化重合法又は懸濁重合法により、重合時に直接微粒子化する方法を用いることが好ましい。これらの重合方法を採用する場合は、自己乳化性を付与することができる特殊構造を有する極性モノマーを少量共重合させる手段を用いることもできる。
【００２７】
このような有機ポリマー微粒子の形状も特に限定されないが、実質的に球状又はラグビーボール状のいずれかのものが好ましい。
【００２８】
本発明で用いる不活性微粒子は、平均粒径０．１〜７．０μｍ、好ましくは０．２〜５．０μｍのものを用い、前記の有機ポリマー微粒子以外であれば特に限定されないが、フィルムの透明性、滑り性、耐ブロッキング性及び経済性などのバランスをとる点から、無機質微粒子であることが好ましい。このような無機質微粒子の例には、シリカ、アルミナ、チタンホワイトなどの酸化物、カオリン、ゼオライト、タルクなどの複合酸化物、炭酸カルシウムなどの炭酸塩、硫酸カルシウム、硫酸バリウムなどの硫酸塩、リン酸カルシウムなどのリン酸塩などが挙げられる。これらの不活性微粒子は、天然品又は合成品のいずれであってもよい。本発明に用いる不活性微粒子の形状は、不定形、球状、角状、柱状、針状、板状などの任意の形状のものを用いることができる。
【００２９】
本発明に用いる上記有機ポリマー微粒子及び不活性微粒子の平均粒径は、いずれも０．１〜７．０μｍ、好ましくは０．２〜５．０μｍの範囲内にあることが必要とされる。有機ポリマー微粒子及び不活性微粒子の平均粒径が、０．１μｍ未満では、フィルムの滑り性及び耐ブロッキング性が低下する。これに対して、平均粒径が７．０μｍを超えても、フィルムの滑り性及び耐ブロッキング性はそれ以上向上せず、むしろフィルムの透明性が低下する。さらに、本発明に用いる有機ポリマー微粒子及び不活性微粒子は、満足するフィルムの透明性と、滑り性及び耐ブロッキング性とを共に得るために粒径分布がシャープであることが好ましい。
【００３０】
さらに、本発明に用いる有機ポリマー微粒子及び不活性微粒子は、粒径の異なる２種類以上の微粒子を特定の割合で配合することが好ましい。このような粒径の異なる微粒子において、小粒径の微粒子（ａ）は、主にフィルムの滑り性及び耐ブロッキング性を向上させ、大粒径の微粒子（ｂ）は、フィルムの巻き特性を向上させる目的で配合される。
【００３１】
小粒径の微粒子（ａ）及び大粒径の微粒子（ｂ）は、有機ポリマー微粒子及び不活性微粒子から任意に選択することができる。特に、有機ポリマー微粒子より小粒径の微粒子（ａ）と大粒径の微粒子（ｂ）を選択し、そして不活性微粒子を小粒径の微粒（ａ）として使用することが好ましい。もちろん、微粒子（ａ）及び微粒子（ｂ）は、それぞれ有機ポリマー微粒子と不活性微粒子とからなる混合物であってもかまわない。
【００３２】
このような小粒径の微粒子（ａ）の平均粒径は、０．１〜５．０μｍであり、そして大粒径の微粒子（ｂ）の平均粒径は、１．５〜７．０μｍである。
【００３３】
本発明の包装用フィルムはヒートシール層表面が防曇性を有することが必要であって、このため、基層及びヒートシール層を形成する樹脂中に防曇剤が存在するのが通常である。フィルム製造時に、基層を形成する樹脂及びヒートシール層を形成する樹脂の両方に防曇剤を配合しておいてもよく、基層を形成する樹脂だけに防曇剤を配合しておいてフィルムを製造してもよい。後者の場合であっても、フィルム製造時及びフィルム形成後の保管時に基層を形成する樹脂中の防曇剤はヒートシール層に順次移行し、次いでヒートシール層表面にブリードアウトしてヒートシール層表面が防曇性を有する状態になる。この包装用フィルムにおける生鮮品に接する側のヒートシール層表面には、生鮮品を包装した状態で保存乃至流通期間中防曇性を示すような防曇剤が存在しなければならない。即ち、本発明では、包装体内面の曇り現象を防止して商品価値を高めるばかりでなく、曇りの進行によって形成される水滴による包装体内容物の水腐れを防止するうえでも防曇作用は極めて重要な特性であり、かつ、流通過程で長期的に優れた防曇性を持続させるためには、保存乃至流通時の気温変化を考慮して、５〜３０℃の間で温度変化を繰り返す経過中継続して防曇性を示すような防曇剤がヒートシール層表面に存在するものであることが望まれる。
【００３４】
本発明の包装用フィルムは、収穫後も生理作用を持続することが特徴である生鮮品を包装対象とするものであり、冷凍保存よりもむしろ室温雰囲気での保存が望まれるところから、本発明における防曇特性の設定にあたっては、５〜３０℃の間で温度変化を繰り返したときの防曇性により定めるのが好ましい。
【００３５】
ヒートシール層の表面に防曇性を付与するのに用いる防曇剤としては、例えば、多価アルコールの脂肪酸エステル類、高級脂肪酸のアミン類、高級脂肪酸のアマイド類、高級脂肪酸のアミンやアマイドのエチレンオキサイド付加物などを典型的なものとして挙げることができる。かかる防曇剤のフィルム中での存在量は全層換算で０．１〜１０重量％、特に０．２〜５重量％が好ましく、ヒートシール層形成成分中では５．０重量％以下、特に０．１〜１．０重量％であるのが好ましい。また、紫外線吸収剤、酸化防止剤、静電防止剤などを任意に配合することができる。
【００３６】
ヒートシール層の厚み比は特に限定するものではないが、通常、本発明の包装用フィルム中の全層に対し１／５０〜１／３（基層の両面にヒートシール層を有するときはその合計厚み）である。厚み比が、より小さいとヒートシール強度が不十分となり、包装体としての信頼性が欠けることになる。また、厚み比が、より大きいと基層部分の割合が小さいことにより包装用フィルム全体に腰がなくなり、生鮮品を充填した後の包装体の形状が不安定で商品価値に欠ける。また、包装用フィルムの全層厚みは、特に限定するものではないが、５〜２５０μｍ程度であり、この範囲でヒートシール層の厚みは適宜定めることができる。
【００３７】
本明細書中において用いた特性値の測定方法を次に記す。
【００３８】
（１）滑り性
ＪＩＳ−Ｋ−７１２５に準拠して２３℃、６５％ＲＨ環境下でフィルムのヒートシール層表面同士の動摩擦係数（μｄ）を測定した。
【００３９】
（２）耐ブロッキング性（Ｎ／２０mm）
フィルムをカッターで８０mm×１２０mmに裁断し、この裁断片２枚を長手方向において上下に２０mmずつずらして重ね、サンプルとする。このサンプルをタイプ用紙と交互に５組重ね合せ、ガラス板で挟んだ後、２ｋｇの荷重をかけ、５０℃の環境下で４８時間放置する。サンプルを取り出して放冷し、２０mm幅で長手方向に再裁断し試験片とし、試験片を引張試験機を使用して引張り速度２００mm／分でせん断応力を測定した。
【００４０】
（３）透明性
ＪＩＳ−Ｋ−７１０５に準拠してヘイズ（％）を測定した。
【００４１】
（４）平均粒子径（μｍ）
走査型電子顕微鏡で写真撮影し、イメージアナライザー装置を用いて水平方向のフェレ径を測定して、その平均値を平均粒子径とした。
【００４２】
（５）溶断シール強度（Ｎ／１５mm）
共栄印刷機械材料社製（ＰＰ−５００型）サイドウェルダーを使用して、刃先設定温度３９０℃、刃先角度９０度、製袋速度９０袋／分、袋サイズ２００mm×３００mmの条件にて製袋した袋のヒートシール部を１５mm幅にサンプリングして試験片とし、引張試験機を用いて２００mm／分での破断強度を測定した。
【００４３】
（６）濡れ張力
ＪＩＳ−Ｋ−６７６８法に準じて測定した。
【００４４】
（７）防曇性
次の順序で測定した。
(7-1) ５００ｍＬの上部開口容器に５０℃の温水を３００ｍＬ入れる。
(7-2) フィルムの防曇性測定面を内側にしてフィルムで容器開口部を密閉する。
(7-3) ５℃の冷室中に放置する。
(7-4) ５℃の冷室に放置１２時間後、３０℃の環境に移し、１２時間放置する。
(7-5) (7-4)の操作を２日間繰り返した後、フィルム測定面の露付着状況を６段階で評価する。
評価６級：全面露なし（付着面積ゼロ）
評価５級：若干の露付着（付着面積１／５まで）
評価４級：多少の露付着（付着面積１／４まで）
評価３級：約１／２の露付着（付着面積２／４まで）
評価２級：ほとんど露付着（付着面積３／４まで）
評価１級：全面露付着（付着面積３／４以上）
【００４５】
【実施例】
以下、本発明を実施例により具体的に説明するが、本発明は以下の実施例に限定されるものではない。
【００４６】
（実施例１）
（１）ヒートシール層形成用樹脂の調整
(a) プロピレン・エチレン・ブテン共重合体（エチレン含有量２．５モル％、ブテン含有量７モル％）１００重量部、不活性微粒子（サイリシア４２０、富士シリシア化学社製、粒子径１．９μｍ）０．２６５重量部、防曇剤（高級脂肪酸エステルモノグリセライト）０．４５０重量部％を樹脂温度２４０℃になるようにして溶融混合し、ペレット状にした。
【００４７】
(b) プロピレン・ブテン共重合体（ブテン含有量１８モル％）１００重量部、有機ポリマー微粒子（ＣＳ１８、住友化学工業社製、粒子径  １．８μｍ）０．３００重量部、有機ポリマー微粒子（ＣＳ３０、住友化学工業社製、粒子径  ３．５μｍ）０．２００重量部、防曇剤（高級脂肪酸エステルモノグリセライド）０．４５０重量部を樹脂温度２４０℃で溶融混合し、ペレット状にした。
【００４８】
(c) 次いで、(a)の樹脂と(b)の樹脂を８５：１５（重量比）の割合で混合してヒートシール層形成用樹脂とした。
【００４９】
（２）基層形成用樹脂の調整
(d) アイソタクチックポリプロピレン重合体１００重量部に防曇剤（高級脂肪酸エステルモノグリセライド）１．０００重量部を混合して基層形成用樹脂とした。
【００５０】
（３）製膜
(c)の樹脂と(d)の樹脂を１：９（重量比）の割合で、樹脂温度２６０℃になるようにして溶融し、基層の両面にヒートシール層を積層した３層状態でＴダイから共押出しして、温度２５℃のキャスティングロールにてキャスティング後、縦方向に４倍、さらに横方向に９．５倍延伸した。
【００５１】
次いで、得られたフィルムのヒートシール層表面にコロナ放電処理を行い、コロナ放電処理面の濡れ張力３９ｍＮ／ｍ、基層１８μｍ、ヒートシール層片側１μｍの合計２０μｍの３層の包装用フィルムを得た。
【００５２】
得られた包装用フィルムの諸特性を表１に示す。この表からわかるように、優れた防曇性を有するほか、優れた滑り性、耐ブロッキング性、透明性及び溶断ヒートシール特性を併せ有するものである。
【００５３】
（比較例１〜４）
実施例１において、ヒートシール層に配合する有機ポリマー微粒子及び不活性微粒子をそれぞれ表１に示すように変えて比較例１〜４のフィルムを得た。得られた包装用フィルムの諸特性を表１に示す。
【００５４】
比較例１は、有機ポリマー微粒子の配合比が大きく、溶断シール強度が弱くなっているため、内容物の充填時並び、輸送、荷扱いの際、袋が破れて内容物が飛び出す心配がある。
【００５５】
比較例２は、有機ポリマー微粒子及び不活性微粒子の配合量が少なく、耐ブロッキング性、滑り性が悪くなっているため、製袋した袋を積み重ね保管時に、ブロッキングして袋の口が開けにくくなったり袋同士が離れなくなったりする心配がある。また、滑りが悪いため、製袋時の付き揃え性が悪く作業性が悪くなる心配もある。
【００５６】
比較例３は、有機ポリマー微粒子及び不活性微粒子の配合量が多く、耐ブロッキング性、滑り性は良好ではあるが、透明性が著しく悪いものになっている。このため、内容物を入れた際の見栄えが悪く、商品価値を落すものとなる。また、微粒子が多く含まれているため、防曇剤の発現を阻害して、防曇性が不十分なものになっている。
【００５７】
比較例４は、有機ポリマー微粒子の配合比が小さいため、防曇剤が発現過程で不活性微粒子への吸着がおこり、防曇性を悪いものにしている。このため、袋内面に結露が発生し、内容物を入れた際の見栄えが悪く、商品価値を落すものとなっている。また、不活性微粒子が多いため、透明性を悪いものにしている。
【００５８】
【表１】
0003969111.tif 000002
【００５９】
【発明の効果】
本発明の包装用フィルムは、生鮮品の包装において優れた防曇性を有するとともに、優れた滑り性、耐ブロッキング性、透明性を有する。
【００６０】
本発明の包装体は、生鮮品の包装体として優れた防曇性を有するとともに、滑り性、耐ブロッキング性、透明性を有する。